(57)【要約】【課題】熱衝撃を加えても撓むことが抑制される光学シートを提供する。【解決手段】少なくとも基材層（３１）と、基材層の一方の面に積層される光学機能層（３２）と、備え、光学機能層は、所定の断面を有して一方向に延び、当該延びる方向とは異なる方向に間に溝を有して複数配列される光透過部（３３）と、隣り合う光透過部の間の溝の部位に配置される光吸収部（３４）と、を備え、光学シートの曲げ弾性率が１５００ＭＰａ以上３０００ＭＰａ以下とする。【選択図】図１
2018205640.tif 000002
【特許請求の範囲】
【請求項１】
光源の観察者側に配置される光学シートであって、
前記光学シートは、少なくとも基材層と、前記基材層の一方の面に積層される光学機能層と、備え、
前記光学機能層は、
所定の断面を有して一方向に延び、当該延びる方向とは異なる方向に間に溝を有して複数配列される光透過部と、
隣り合う前記光透過部の間の前記溝の部位に配置される光吸収部と、を備え、
前記光学シートの曲げ弾性率が１５００ＭＰａ以上３０００ＭＰａ以下である、光学シート。
【請求項２】
前記光学機能層を挟んで、前記光学機能層の面のうち、前記基材層が配置された側とは反対側の面に第二の基材層が積層されている請求項１に記載の光学シート。
【請求項３】
出光側の面にスリップ層が積層されている請求項１又は２に記載の光学シート。
【請求項４】
前記基材層はポリカーボネート樹脂を主成分とする請求項１乃至３のいずれかに記載の光学シート。
【請求項５】
光源と、
前記光源の観察者側に配置される請求項１乃至４のいずれかに記載の光学シートと、
前記光学シートの観察者側に配置される液晶パネルと、を備える映像源ユニット。
【請求項６】
前記光学シートと前記液晶パネルとは、少なくとも一部に接着していない部位を有する請求項５に記載の映像源ユニット。
【請求項７】
請求項５又は６に記載の映像源ユニットが筐体に収められる液晶表示装置。
【発明の詳細な説明】
【技術分野】
【０００１】
本発明は、光源の観察者側に配置される光学シート、該光学シートを用いた映像源ユニット及び液晶表示装置に関する。
【背景技術】
【０００２】
車載ディスプレイや液晶テレビ等の液晶表示装置には、光源から出射される光を制御して、質の高い光を観察者に提供するために、各種機能を有する光学シートが備えられている。
【０００３】
特許文献１には、基材フィルム層の一方の面にプリズム部と光吸収部とが交互に配列された層を有する光制御シートが開示されている。
【先行技術文献】
【特許文献】
【０００４】
【特許文献１】特開２０１０−２１７８７１号公報
【発明の概要】
【発明が解決しようとする課題】
【０００５】
しかしながら、特許文献１に記載のような、基材層の一方の面にプリズム部（光透過部）と光吸収部とが交互に配置された層が具備された光学シートにおいて、光学シートの外周部が固定された状態で熱衝撃を加えると、光学シートが撓むことがあった。光学シートが撓むと、光学シートに備えられたプリズム部（光透過部）と光吸収部とが交互に配置された層も撓むことになるため、光学シートを透過する光にムラが生じてしまう問題が生じる。
【０００６】
そこで、本発明では、熱衝撃を加えても撓むことが抑制される光学シートを提供することを課題とする。また、この光学シートを備える映像源ユニット、及び液晶表示装置を提供する。
【課題を解決するための手段】
【０００７】
以下、本発明について説明する。なお、本発明の理解を容易にするために添付図面の参照符号を括弧書きにて付記するが、それにより本発明が図示の形態に限定されるものではない。
【０００８】
本発明の第１の態様は、光源（２５）の観察者側に配置される光学シート（３０、１３０、２３０）であって、光学シートは、少なくとも基材層（３１）と、基材層の一方の面に積層される光学機能層（３２）と、備え、光学機能層は、所定の断面を有して一方向に延び、当該延びる方向とは異なる方向に間に溝を有して複数配列される光透過部（３３）と、隣り合う光透過部の間の溝の部位に配置される光吸収部（３４）と、を備え、光学シートの曲げ弾性率が１５００ＭＰａ以上３０００ＭＰａ以下である、光学シートである。
【０００９】
上記光学シートでは、光学機能層を挟んで、該光学機能層の面のうち、基材層が配置された側とは反対側の面に第二の基材層（２３１）が積層されてもよい。
【００１０】
また、上記光学シートには、出光側の面にスリップ層（３５）が積層されもよい。
【００１１】
また、上記光学シートにおいて、基材層はポリカーボネート樹脂を主成分とすることができる。
【００１２】
本発明の第２の態様は、光源（２５）と、光源の観察者側に配置される上記光学シート（３０、１３０、２３０）と、光学シートの観察者側に配置される液晶パネル（１５）と、を備える映像源ユニット（１０）である。
【００１３】
この映像源ユニットの光学シートと液晶パネルとは、少なくとも一部に接着していない部位を有してもよい。
【００１４】
本発明の第３の態様は、上記映像源ユニットが筐体に収められる液晶表示装置である。
【発明の効果】
【００１５】
本発明によれば、熱衝撃を加えても、光学シートが撓むことを抑制することができる。また、光学シートの撓みが抑制されることにより、光学シートを透過する光のムラも抑制することができる。
【図面の簡単な説明】
【００１６】
【図１】映像源ユニット１０を説明する分解斜視図である。
【図２】映像源ユニット１０の１つの断面を示す分解図である。
【図３】映像源ユニット１０の他の断面を示す分解図である。
【図４】図２のうち光学シート３０に注目して一部を拡大した図である。
【図５】図５（ａ）は光学シート１３０を説明する図、図５（ｂ）は光学シート２３０を説明する図である。
【図６】図６（ａ）は、１辺をガラス板にテープ止めした光学シートの平面図であり、図６（ｂ）は３辺をガラス板にテープ止めした光学シートの平面図であり、図６（ｃ）は４辺をガラス板にテープ止めした光学シートの平面図である。
【図７】熱衝撃試験を行う際の光学シートの断面図であり、３辺止めを行った光学シートの場合を説明する図である。
【図８】３点曲げ試験を説明する断面概略図である。
【発明を実施するための形態】
【００１７】
以下、本発明を図面に示す形態に基づき説明する。ただし、本発明はこれら形態に限定されるものではない。また、当該図面においては、見易さのために各要素の形態を誇張したり拡大したりして表している。
【００１８】
図１は１つの形態を説明する図であり、表示装置に含まれる映像源ユニット１０を示した分解斜視図である。また図２には、図１にＩＩ−ＩＩで示した線に沿って切断したときの映像源ユニット１０の分解断面図の一部、図３には、図１にＩＩＩ−ＩＩＩで示した線に沿って切断したときの映像源ユニット１０の分解断面図の一部をそれぞれ表した。表示装置には映像源ユニット１０の他、説明は省略するが、映像源ユニットを納める筐体、映像源ユニットを作動させる電源、及び映像源ユニットを制御する電子回路等、表示装置として動作するために必要とされる通常の機器を具備している。以下映像源ユニット１０について説明する。
【００１９】
映像源ユニット１０は、液晶パネル１５、面光源装置２０、及び機能性フィルム４０を備えている。図１では紙面上方が観察者側となる。
【００２０】
液晶パネル１５は、機能性フィルム４０側（観察者側）に配置された上偏光板１３と、面光源装置２０側に配置された下偏光板１４と、上偏光板１３と下偏光板１４との間に配置された液晶層１２と、を有している。偏光板１３、１４は、入射した光を直交する二つの偏光成分（Ｐ波およびＳ波）に分解し、一方の方向（透過軸に平行な方向）の偏光成分（例えば、Ｐ波）を透過させ、当該一方の方向に直交する他方の方向（吸収軸に平行な方向）の偏光成分（例えば、Ｓ波）を吸収する機能を有している。
【００２１】
液晶層１２は、複数の画素が層面に沿った方向に縦横に配列されており、一つの画素を形成する領域毎に電界印加できる。そして電界印加された画素の配向が変化する。これにより、面光源装置２０側（すなわち入光側）に配置された下偏光板１４を透過した透過軸に平行な偏光成分（例えばＰ波）は、電界印加された画素を通過する際にその偏光方向を９０°回転させ、その一方で、電界印加されていない画素を通過する際にその偏光方向を維持する。このため、画素への電界印加の有無によって、下偏光板１４を透過した偏光成分（例えばＰ波）が、出光側に配置された上偏光板１３をさらに透過するか、あるいは、上偏光板１３で吸収されて遮断されるか、を制御することができる。
【００２２】
このようにして液晶パネル１５は、面光源装置２０からの光の透過または遮断を画素毎に制御して映像を表現する構造を有している。
【００２３】
液晶パネルはこのような原理により観察者に対して映像を提供することができるように構成されている。従って、液晶パネルの背面側から照明をする際には下偏光板の透過軸に平行な偏光成分を有する光を多く到達させることにより下偏光板を透過させて光の利用効率を高めることができる。
さらに液晶パネルは、その性質上、該液晶パネルの法線方向からの入射光に対しては、出射光のコントラスト、及び効率（透過率）は優れている。しかしながら、液晶パネルの法線方向に対して斜めからの入射光、および観察者による斜め方向からの観察についてはコントラストの低下や効率（透過率）の低さが問題となる。すなわち、光の利用効率を高めるためには液晶パネルの法線方向からの入射光を多くすることも有効である。
【００２４】
液晶パネルの種類は特に限定されることはなく、公知の型の液晶パネルを挙げることができる。これには例えばＴＮ、ＳＴＮ、ＶＡ、ＭＶＡ、ＩＰＳ、ＯＣＢ等がある。
【００２５】
また、上偏光板及び下偏光板は公知の構造のものを用いることができ、通常はポリビニルアルコール（ＰＶＡ）層の表裏をトリアセチルセルロース（ＴＡＣ）による層にて挟むようにして構成されている。
【００２６】
次に面光源装置２０について説明する。
面光源装置２０は、液晶パネル１５に対して観察者側とは反対側に配置され、液晶パネル１５に面状の光を出射する照明装置である。図１、図２からわかるように、本形態の面光源装置２０は、エッジライト型の面光源装置として構成され、導光板２１、光源２５、光拡散板２６、プリズム層２７、反射型偏光板２８、光学シート３０及び反射シート３９を有している。
【００２７】
導光板２１は、図１〜図３よりわかるように、基部２２及び裏面光学要素２３を有している。導光板２１は透光性を有する材料により形成された全体として板状の部材である。本形態で導光板２１の観察者側となる一方の板面側は平滑面とされ、これとは反対側である他方の板面側は裏面とされ、当該裏面には複数の裏面光学要素２３が配列されている。
【００２８】
基部２２、裏面光学要素２３をなす材料としては、種々の材料を使用することができる。ただし、表示装置に組み込まれる光学シート用の材料として広く使用され、優れた機械的特性、光学特性、安定性および加工性等を有するとともに安価に入手可能な材料を用いることができる。これには例えば脂環式構造を有する重合体樹脂、メタクリル樹脂、ポリカーボネート樹脂、ポリスチレン樹脂、アクリロニトリル−スチレン共重合体、メタクリル酸メチル−スチレン共重合体、ＡＢＳ樹脂、ポリエーテルスルホン等の熱可塑性樹脂や、エポキシアクリレートやウレタンアクリレート系の反応性樹脂（電離放射線硬化型樹脂等）等を挙げることができる。
【００２９】
基部２２は、その内部を光が導光されるとともに、裏面光学要素２３のベースとなる部位で、所定の厚さを有する板状である。
【００３０】
裏面光学要素２３は、基部２２の裏面側（反射型偏光板２８が配置される側とは反対側）に形成される突出した要素であり、本形態では三角柱状である。裏面光学要素２３は、突出した頂部の稜線が図１の紙面左右方向に延びる柱状であり、複数の裏面光学要素２３が当該延びる方向に直交する方向に所定のピッチで並べて配列されている。本形態の裏面光学要素２３は断面が三角形であるがこれに限定されることはなく、多角形、半球状、球の一部、レンズ形状等いずれの形状の断面であってもよい。
複数の裏面光学要素２３の配列方向は導光方向であることが好ましい。すなわち、光源２５から離隔する方向に配列され、光源２５が配列される方向、又は１つの長い光源であれば該光源が延びる方向に平行に各裏面光学要素２３の稜線が延びている。
【００３１】
なお、本件明細書における「三角形形状」とは、厳密な意味での三角形形状のみでなく、製造技術における限界や成型時の誤差等を含む略三角形形状を含む。また同様に、本件明細書において用いる、その他の形状や幾何学的条件を特定する用語、例えば、「平行」、「直交」、「楕円」、「円」等の用語も、厳密な意味に縛られることなく、同様の光学的機能を期待し得る程度の誤差を含めて解釈することとする。
【００３２】
このような構成を有する導光板２１は、押し出し成型により、又は、基部２２上に裏面光学要素２３を賦型することにより製造することができる。なお、押し出し成型で製造された導光板２１においては、基部２２、及び裏面光学要素２３が一体的に形成され得る。また、賦型によって導光板２１を製造する場合、裏面光学要素２３が、基部２２と同一の樹脂材料であっても、異なる材料であってもよい。
【００３３】
図１、図２に戻って、光源２５について説明する。光源２５は、導光板２１の基部２２が有する側面のうち、複数の裏面光学要素２３が配列される方向の一方側の側面に配置される。光源の種類は特に限定されるものではないが、線状の冷陰極管等の蛍光灯、点状のＬＥＤ（発光ダイオード）、又は白熱電球等の種々の態様で構成できる。本形態では光源２５は複数のＬＥＤからなり、不図示の制御装置により各ＬＥＤの点灯および消灯、並びに／又は、各ＬＥＤの点灯時の明るさを個別に独立して調節できるように構成されている。
なお、本形態では上記のように光源２５は一方側の側面に配置される例を示したが、さらにこの側面とは反対側となる側面にも光源が配置される形態であってもよい。なお、この場合には裏面光学要素の形状も公知の例に倣って形成する。
【００３４】
次に光拡散板２６について説明する。光拡散板２６は、導光板２１の出光側に配置され、ここに入射した光を拡散させて出射する機能を有する層である。これにより、導光板２１から出射した光をさらに均一性を高め、導光板２１に存在する傷を目立たなくすることができる。
光拡散板の具体的態様は、公知の光拡散板を用いることができ、例えば母材の中に光拡散剤を分散させた形態を挙げることができる。
このような光拡散板は導光板の出光面が平滑である場合には導光板の出光面に一体となるように接着されてもよい。また光拡散板は次に示すプリズム層の支持板としても機能するように構成することもできる。
【００３５】
プリズム層２７は、図１〜図３よりわかるように、光拡散板２６よりも液晶パネル１５側に設けられ、該液晶パネル１５側に向けて凸である単位プリズム２７ａを具備する層である。単位プリズム２７ａは、所定の断面を有して導光板２１の導光方向に延びる形態を有している。そして、複数の単位プリズム２７ａが導光方向とは異なる方向（本形態では平面視で導光方向に直交する方向）に配列されている。
このようなプリズム層の単位プリズムの断面形状は、必要とする機能に応じて公知の形状を適用することができる。当該形状により光をさらに拡散させることもできるし、集光させることもできる。
【００３６】
次に反射型偏光板２８について説明する。反射型偏光板２８は、入射した光を直交する二つの偏光成分（Ｐ波およびＳ波）に分解し、一方の方向（透過軸に平行な方向）の偏光成分（例えば、Ｐ波）を透過させ、当該一方の方向に直交する他方の方向（反射軸に平行な方向）の偏光成分（例えば、Ｓ波）を反射する機能を有している。このような反射型偏光板の構造は公知のものを適用することができる。
【００３７】
次に光学シート３０について説明する。図４は図２のうち、光学シート３０の一部を拡大して表した図である。図１〜図４よりわかるように、光学シート３０は、少なくともシート状に形成された基材層３１と、基材層３１の一方側の面（本形態では導光板２１側の面）に積層される光学機能層３２と、を備えている。
【００３８】
本形態の光学シート３０は、後述するように、入光側から入射した光の進行方向を変化させて出光側から出射させ、正面方向（法線方向）の輝度を集中的に向上させる機能（集光機能）を有している。またその際には偏光成分の変化が抑制され、これら機能により光の利用効率を高めることができる。さらに、当該正面方向に対して大きな角度で進行した光を吸収する機能（光吸収機能）を備えている。
【００３９】
光学シート３０の曲げ弾性率は、後述するように、他の層が付加された場合も含み、光学シート全体として１５００ＭＰａ以上３０００ＭＰａ以下であることが好ましい。この範囲内にあることにより、例えば、光学シート３０に熱衝撃が加えられたとしても、光学シート３０は適切な剛性を有し、撓むことが抑制される。また、光学シート３０の撓みが抑制されることにより、光学シート３０を透過する光のムラも抑制することができる。光学シート３０の曲げ弾性率が１５００ＭＰａ未満であると、光学シートが撓むことを抑制することが困難になる。また、光学シート３０の曲げ弾性率が３０００ＭＰａを超えると、光学シートが厚くなりすぎる虞がある。
また、光学シート３０は、上記範囲内の曲げ弾性率の有する限り特に限定されないが、厚みを３６０μｍ以上４６５μｍ以下とすること好ましい。これにより、光学シート３０はより適切な剛性を有することができる。
【００４０】
このように、光学シート３０は適切な剛性を有することにより、熱衝撃による撓みが抑制されているため、本形態においては、光学シート３０と液晶パネル１５とは、少なくとも一部を接着していない部位を有してもよく、全面を接着していなくてもよい。
【００４１】
また、光学シート３０は映像源ユニット１０を収納する筐体等に固定されていてもよい。これは、例えば、光学シートの１辺が固定されている形態、光学シートの３辺が固定されている形態、及び、光学シートの４辺が固定されている形態を挙げることができる。すなわち、本形態の光学シートは、上記のように固定された状態で熱衝撃を受けたとしても、撓むことが抑制されている。
【００４２】
また、図１〜図４より分かるように、光学シート３０は偏光板１４に対向して配置される側（出光側）にはスリップ層３５を備えることもでき、これにより偏光板１４および光学シート３０の傷付きを防止することが可能となる。
【００４３】
このように、「光学シート」は、光学機能層を含めて一体化されている範囲のシートのことを言う。ここで、一体化されているとは、例えば、接着等を行って積層された状態が挙げられる。
【００４４】
図１、図２、図４に示すように、本形態の基材層３１は光学機能層３２、及びスリップ層３５を支持する平板状のシート状部材である。基材層の厚みは、特に限定されないが、光学シート３０に適切な剛性を付与する観点から、２００μｍ以上３００μｍ以下が好ましい。
【００４５】
基材層３１をなす材料としては、種々の材料を使用することができる。ただし、表示装置に組み込まれる光学シート用の材料として広く使用され、優れた機械的特性、光学特性、安定性および加工性等を有するとともに安価に入手可能な材料を用いることができる。これには例えばポリエチレンテレフタレート樹脂（ＰＥＴ）、トリアセチルセルロース樹脂（ＴＡＣ）、メタクリル樹脂、ポリカーボネート樹脂等を挙げることができる。この中でも面光源装置２０と下偏光板１４との組み合わせを考慮して複屈折の少ないＴＡＣ、メタクリル樹脂、ポリカーボネート樹脂を用いることが好ましい。さらには、車載用途などのように高い耐熱性が求められる用途では、ガラス転移点が高いポリカーボネート樹脂が望ましい。具体的にはポリカーボネート樹脂のガラス転移点は１４３℃であり、一般に１０５℃での耐久性が求められる車載用途に適している。よって、本形態の基材層３１はポリカーボネート樹脂を主成分とすることが特に適していると言える。
なお、「主成分とする」とは、基材層全体の質量を１００質量％としたとき、特定の材料が５０質量％以上含有されていることを言う。
【００４６】
光学機能層３２は基材層３１の一方の面（本形態では導光板２１側の面）に積層された層で、層面に沿って光透過部３３と光吸収部３４とが交互に配列されている。
【００４７】
光学機能層３２は、図４に示した断面を有して紙面奥／手前側に延びる形状を備える。すなわち、図４に表れる断面において、略台形である光透過部３３と、隣り合う２つの光透過部３３間に形成された断面が略台形の光吸収部３４と、を具備している。
【００４８】
光透過部３３は光を透過させることを主要の機能とする部位であり、本形態では図２、図４に表れる断面において、基材層３１側に長い下底、その反対側（導光板側）に短い上底を有する略台形の断面形状を有する要素である。光透過部３３は、基材層３１の層面に沿って当該断面を維持して上記した方向に延びるとともに、この延びる方向とは異なる方向に間に溝を有して配列される。従って、隣り合う光透過部３３の間には、略台形断面を有する溝が形成されている。従って、当該溝は、光透過部３３の上底側（導光板２１側）に長い下底を有し、光透過部３３の下底側（液晶パネル側）に短い上底を有する台形断面を具備し、ここに後述する必要な材料が充填されることにより光吸収部３４が形成される。なお、本形態では隣り合う光透過部３３は長い下底側の土台部３２ａで連結されている。図４に示したＤａは示した土台部３２ａの厚さを表している。
【００４９】
光透過部３３は屈折率がＮｔとされている。このような光透過部３３は、光透過部構成組成物を硬化させることにより形成することができる。詳しくは後で説明する。屈折率Ｎｔの値は特に限定されることはないが、後述するように台形断面の斜面における光吸収部３４との界面で適切に光を反射（全反射を含む。）する観点から屈折率は１．５５以上であることが好ましい。ただし、屈折率が高すぎる材料は割れやすい場合が多いので屈折率は１．６１以下であることが好ましい。より好ましくは１．５６以下である。
【００５０】
光吸収部３４は隣り合う光透過部３３の間に形成された上記した溝に形成される間部として機能し、溝の断面形状と同様の断面形状となる。従って短い上底が液晶パネル１５側を向き、長い下底が導光板２１側となる。そして光吸収部３４は、屈折率がＮｒとされるとともに、光を吸収することができるように構成されている。具体的には屈折率がＮｒである透明樹脂に光吸収粒子が分散されている。屈折率Ｎｒは、光透過部３３の屈折率Ｎｔよりも低い屈折率とされる。このように、光吸収部３４の屈折率を光透過部３３の屈折率より小さくすることにより、所定の条件で光透過部３３に入射した光を光吸収部３４との界面で適切に全反射させることができる。また、全反射条件を満たさない場合にも一部の光は当該界面で反射する。
屈折率Ｎｒの値は特に限定されることはないが、当該全反射を適切に行う観点から１．５０以下であることが好ましく、その中でも入手性の観点から１．４７以上が好ましい。より好ましく１．４９以上である。
【００５１】
光透過部３３の屈折率Ｎｔと光吸収部３４の屈折率Ｎｒとの屈折率の差は特に限定されるものではないが、０．０５以上０．１４以下であることが好ましい。屈折率差を大きくすることにより、より多くの光を全反射させることができる。
【００５２】
光学機能層３２では、特に限定されることはないが、例えば次のように光透過部３３及び光吸収部３４が形成されている。すなわち、図４にＰｋで表した光透過部３３及び光吸収部３４のピッチは２０μｍ以上１００μｍ以下であることが好ましく、３０μｍ以上１００μｍ以下であることがより好ましい。また、図４にθＫで示した光吸収部３４と光透過部３３との斜辺における界面と、光学機能層３２の層面の法線と、の成す角は１°以上１０°以下であることが好ましい。そして図４にＤｋで示した光吸収部３４の厚さは５０μｍ以上１５０μｍ以下であることが好ましく、６０μｍ以上１５０μｍ以下であることがより好ましい。これらの範囲内とすることにより、光の透過と光の吸収とのバランスがさらに良好になる。
【００５３】
本形態では光透過部３３と光吸収部３４との界面が断面において一直線状となる例を示したが、これに限らず折れ線状、凸である曲線状、凹である曲線状等であってもよい。また、複数の光透過部３３及び光吸収部３４で断面形状が同じであってもよいし、所定の規則性を有して異なる断面形状であってもよい。
【００５４】
スリップ層３５は、スリップ剤が含有された層であり摺動性が高められている。これには例えば母材にスリップ剤を含有させることにより形成することができる。
【００５５】
この母材としては特に限定されることはないが、紫外線硬化型の樹脂を用いることができる。
例えば分子中にラジカル重合性不飽和結合を有するアクリレート系のモノマーとしては特に限定されないが、例えば、メチル（メタ）アクリレート、２−エチルヘキシル（メタ）アクリレート、フェノキシエチル（メタ）アクリレート等の単官能モノマー、及び、ジエチレングリコールジ（メタ）アクリレート、プロピレングリコールジ（メタ）アクリレート、トリメチロールプロパントリ（メタ）アクリレート、トリメチロールプロパンテトラ（メタ）アクリレート、ジペンタエリスリトールテトラ（メタ）アクリレート、ジペンタエリスリトールペンタ（メタ）アクリレート、ジペンタエリスリトールヘキサ（メタ）アクリレート等の多官能モノマー等が挙げられる。その中でも、耐熱性に優れる観点から、ビスフェノールＡ型のエポキシアクリレート及びビフェニルオキシエチルアクリレート等のベンゼン環を有するものが好ましい。 
そして、アクリレート系電離放射線硬化性樹脂として、これらのモノマー１種類単独で用いる他、モノマーを２種類以上混合してもよい。
アクリレート系電離放射線硬化性樹脂としては、特に限定されないが、中でもエポキシ系アクリレートが好ましく、ビスフェノールＡエポキシジアクリレートがより好ましい。 アクリレート系電離放射線硬化性樹脂は、特に限定されないが、モノマー含有量が、８０質量％以上９８質量％以下であることが好ましく、特に９０質量％以上９５質量％以下であることが好ましい。
【００５６】
一方、スリップ剤は、高級脂肪酸エステル（ステアリン酸ブチル等）、高級脂肪酸アミド（エチレンビスステアリン酸アミド、オレイン酸アミド等）、金属石けん（ステアリン酸カルシウム、オレイン酸アルミニウム等）、ワックス［パラフィンワックス、ポリオレフィンワックス（ポリエチレンワックス、ポリプロピレンワックス、カルボキシル基含有ポリエチレンワックス等）等］およびシリコーン（例えばジメチルシリコーンオイル、アルキル変性シリコーンオイルおよびフルオロシリコーンオイル）等が挙げられる。この中でもシリコーン系のスリップ剤を用いることが好ましい。
このようなスリップ剤は上記母材の全質量に基づいて、５質量％以下で含まれることが好ましく、さらに好ましくは０．０１質量％以上２質量％以下である。
【００５７】
また、スリップ層３５のうち、基材層３１と反対側となる面（すなわち表層となる面）には微小な凹凸が設けられ（いわゆるマット面）てもよい。スリップ剤の含有により、スリップ層３５が水分を吸収し易くなる虞があり、下偏光板１４との間に光学的な密着が起こり、干渉縞やギラツキ（シンチレーション）の発生が起こる場合がある。これに対してスリップ層３５の表面をマット面にすることでこれを防止することができる。
マット面の凹凸の程度は特に限定されることはないが、ヘイズが３０％以下であることが好ましい。これによりマット面による正面輝度の過度な低下を抑制することができる。
【００５８】
光学シート３０は光学機能層３２の基材層３１とは反対側の面に、光学機能層３２を保護する保護層をさらに積層してもよい。保護層を積層することにより、光学機能層３２への外部からの傷害等を保護する効果、及び、光学シート３０を作製する際にそりを抑制する効果を付与することができる。保護層に用いられる材料としては、紫外線硬化型ウレタンアクリレート樹脂等の公知の材料を使用することができる。また、保護層には、反射防止処理、防眩処理、帯電防止処理、ハードコート処理等の処理を施してもよい。
保護層の厚みは、５μｍ以上３０μｍ以下が好ましい。保護層の厚みが５μｍより薄いと、安定的に塗工することが困難となり、３０μｍより厚いと、使用する材料のコストが増加する。保護層のヘイズは５％以上５０％以下が好ましい。保護層のヘイズが５％未満であると、保護層の表面に配置されるフィルム（例えば、図１〜図３における反射型偏光板２８）と貼り付く虞がある。一方、保護層のヘイズが５０％を超えると、保護層を透過する光が拡散されすぎるため、正面輝度が低下する傾向にある。
【００５９】
光学シート３０は例えば次のように作製できる。
はじめに基材層３１に光透過部３３を形成する。これは、光透過部３３の形状が転写できる形状を表面に有する金型ロールと、これに対向するように配置されたニップロールとの間に、基材層３１となる基材シートを挿入する。このとき、基材シートと金型ロールとの間に光透過部を構成する組成物を供給しながら金型ロール及びニップロールを回転させる。これにより金型ロールの表面に形成された光透過部に対応する溝（光透過部形状を反転した形状）に光透過部を構成する組成物が充填され、該組成物が金型ロールの表面形状に沿ったものとなる。
【００６０】
ここで、光透過部を構成する組成物としては、例えば、エポキシアクリレート系、ウレタンアクリレート系、ポリエーテルアクリレート系、ポリエステルアクリレート系、ポリチオール系等の電離放射線硬化型の樹脂を挙げることができる。
【００６１】
金型ロールと基材シートとの間に挟まれ、ここに充填された光透過部を構成する組成物に対し、基材シート側から光照射装置により硬化させるための光を照射する。これにより、組成物を硬化させ、その形状を固定させることができる。そして、離型ロールにより金型ロールから基材層３１および成形された光透過部３３を離型する。
【００６２】
次に、光吸収部３４を形成する。光吸収部３４を形成するには、まず、上記形成した光透過部３３間の溝に光吸収部を構成する組成物を充填する。その後、余剰分の当該組成物をドクターブレード等で掻き落とす。そして、残った組成物に光透過部３３側から紫外線を照射することによって硬化させ、光吸収部３４を形成することができる。
【００６３】
光吸収部として用いられる材料は特に限定されないが、例えば、ウレタン（メタ）アクリレート、ポリエステル（メタ）アクリレート、エポキシ（メタ）アクリレート、およびブタジエン（メタ）アクリレート等の光硬化型樹脂の中に着色された光吸収粒子が分散されている組成物を挙げることができる。
【００６４】
また光吸収粒子を分散させる代わりに顔料や染料により光吸収部全体を着色することもできる。
光吸収粒子を用いる場合には、カーボンブラック等の光吸収性の着色粒子が好ましく用いられるが、これらに限定されるものではなく、映像光の特性に合わせて特定の波長を選択的に吸収する着色粒子を使用してもよい。具体的には、カーボンブラック、グラファイト、黒色酸化鉄等の金属塩、染料、顔料等で着色した有機微粒子や着色したガラスビーズ等を挙げることができる。特に、着色した有機微粒子が、コスト面、品質面、入手の容易さ等の観点から好ましく用いられる。着色粒子の平均粒子径は１．０μｍ以上２０μｍ以下であることが好ましく、１．０μｍ以上１０μｍ以下であることがより好ましく、１．０μｍ以上４．０μｍ以下であることが更に好ましい。
ここで「平均粒子径」とは、光吸収粒子を１００個電子顕微鏡で観察してその直径を計り、算術平均した直径を意味する。
【００６５】
そして基材層３１のうち光学機能層３２を形成した側とは反対側にスリップ層３５を積層する。これにより基材層３１の一方の面に光学機能層３２、他方の面にスリップ層３５が積層した光学シート３０が作製される。
【００６６】
上記では基材層３１にスリップ層３５を積層する形態であったが、スリップ層を積層する代わりに基材層にスリップ剤を含有させてもよい。またその際には基材層のうち光学機能層３２が配置された側とは反対側の面にマット面を形成することもできる。
これによれば、スリップ層３５を新たに設ける必要がなく、層構成の簡略化及び製造工程の簡略化が可能となる。
【００６７】
図５（ａ）、図５（ｂ）には他の形態の光学シート１３０、２３０を説明する図を示した。
図５（ａ）は、基材層３１が導光板２１側に配置された例であり、上記光学シート３０とは反転した態様で用いられる光学シートである。このような光学シート１３０では下偏光板１４側に光学機能層３２が配置されるので、光学機能層３２の面のうち、基材層３１が配置された側とは反対側の面にスリップ層３５を設けることができ、光学シート３０と同様に下偏光板１４および光学シート１３０の擦り傷の発生を防止することができる。
【００６８】
図５（ｂ）は、シート状に形成された基材層３１と、基材層３１の一方の面（導光板２１側の面）に設けられた光学機能層３２と、光学機能層３２の面うち、基材層３１が配置された側とは反対側の面に第二の基材層２３１が積層された例である。これにより、光学シートは適切な剛性を有することができ、熱衝撃を受けても撓むことが抑制される。
【００６９】
また、光学シート２３０は光学機能層３２を基材層３１と第二の基材層２３１とで挟み込む形態と言えるため、例えば剛性を付与する目的で、従来の光学シートに第二の基材層を積層することで光学シート２３０を容易に製造することができる。さらに、光学機能層３２を挟んでその表裏の層構成が対称であるため、光学シートの反りを抑制することができ、また、いずれの向きで用いてもよいため、部品の共通化を図ることが可能となる。
なお、第二の基材層２３１は基材層３１と同様の材料から作製可能である。また、基材層及び第二の基材層の光学機能層とは反対側の面にはスリップ層をそれぞれ配置することができ、基材層及び第二の基材層にスリップ材を含有させることもできる。
【００７０】
光学シート２３０は、上記光学シート３０の曲げ弾性率の範囲を満たす曲げ弾性率を有する限り特に限定されないが、適切な剛性を有する観点から、光学シートの厚みを３５０μｍ以上４５０μｍ以下とすることが好ましい。また、基材層及び第二の基材層の厚みの和を２００μｍ以上２５０μｍ以下とすることも好ましい。
【００７１】
図１〜図３に戻って、面光源装置２０の反射シート３９について説明する。反射シート３９は、導光板２１の裏面から出射した光を反射して、再び導光板２１内に光を入射させるための部材である。反射シート３９は、金属等の高い反射率を有する材料からなるシート、高い反射率を有する材料からなる薄膜（例えば金属薄膜）を表面層として含んだシート等のいわゆる鏡面反射を可能とするものを好ましく適用することができる。
【００７２】
機能性フィルム４０は、液晶パネル１５の出光側に配置され、映像光の質を向上させたり、映像源ユニット１０を保護したりする機能を有する層である。これには例えば反射防止フィルム、防眩フィルム、ハードコートフィルム、色調補正フィルム、光拡散フィルム等を挙げることができ、これらが単独又は複数組み合わされて構成されている。
【００７３】
次に、以上のような構成を備える表示装置の作用について、光路例を示しつつ説明する。ただし当該光路例は説明のための概念的なものであり、反射や屈折の程度を厳密に表したものではない。
【００７４】
まず、図２に示すように、光源２５から出射した光は、導光板２１の側面の入光面を介して導光板２１内に入射する。図２には、一例として、光源２５から導光板２１に入射した光Ｌ２１、Ｌ２２の光路例が示されている。
【００７５】
図２に示すように、導光板２１に入射した光Ｌ２１、Ｌ２２は、導光板２１の出光側面及びその反対側の裏面において、空気との屈折率差による全反射を繰り返し、導光方向（図２の紙面右方向）へ進んでいく。
【００７６】
ただし、導光板２１の裏面には裏面光学要素２３が配置されている。このため、図２に示すように、導光板２１内を進む光Ｌ２１、Ｌ２２は、裏面光学要素２３によって進行方向が変わり、全反射臨界角未満の入射角度で出光面、及び裏面に入射することもある。この場合に当該光は、導光板２１の出光面及びその反対側の裏面から出射し得る。
【００７７】
出光面から出射した光Ｌ２１、Ｌ２２は、導光板２１の出光側に配置された光拡散板２６へと向かう。一方、裏面から出射した光は、導光板２１の背面に配置された反射シート３９で反射され、再び導光板２１内に入射して導光板２１内を進むことになる。
【００７８】
導光板２１内を進行する光と、裏面光学要素２３で向きを変えられて全反射臨界角未満の入射角度で出光面に達する光は、導光板２１内の導光方向に沿った各区域において生じる。このため、導光板２１内を進んでいる光は、少しずつ、出光面から出射するようになる。これにより、導光板２１の出光面から出射する光の導光方向に沿った光量分布を均一化させることができる。
【００７９】
導光板２１から出射した光は、その後、光拡散板２６に達し均一性が高められる。そしてプリズム層２７により必要に応じて拡散又は集光されプリズム層２７を出光した光は次に反射型偏光板２８に達する。ここでは、反射型偏光板２８の透過軸に沿った偏光方向の光は反射型偏光板２８を透過し光学シート３０に向かう。
一方、反射型偏光板２８の反射軸に沿った偏光方向の光は図２に点線矢印Ｌ２１’、Ｌ２２’で示したように反射して導光板２１側に戻される。戻された光は、導光板２１、裏面光学要素２３、又は反射シート３９で反射して再び反射型偏光板２８の側に進行する。この反射の際に一部の光の偏光方向が変化しておりその一部は反射型偏光板２８を透過する。他の光は再び導光板側に戻される。このように反射型偏光板２８で反射した光も反射を繰り返すことで反射型偏光板２８を透過できるようになる。これにより光源２５からの光の利用率が高められる。
ここで、反射型偏光板２８を出射した光は、その偏光方向が下偏光板１４の透過軸に沿った方向になっており、下偏光板１４を透過する偏光光となっている。
【００８０】
反射型偏光板２８を出射した光は光学機能層３２に入射する。光学機能層３２に入射する光は下偏光板１４を透過する偏光光となっているが、次のような光路を有して進行する。すなわち、例えば図４にＬ４１で示したように、光吸収部３４との界面に達することなく光透過部３３を透過する。または、図４にＬ４２で示したように光吸収部３４との界面に達して全反射して光透過部３３を透過する。このとき、本形態では当該界面の傾斜角度（θｋ）の作用により、界面で反射した光は液晶パネル１５の法線に平行な方向に近づけられる。また、全反射臨界角より小さい角度のため全反射しない光であってもそのうちの一部は当該界面で反射するものもある。このような光も同様に光透過部３３を透過する。
これにより液晶パネル１５を透過した際に、コントラスト低下や色の反転等の不具合が起こらない光を液晶パネル１５に対して効果的に提供することができる。
【００８１】
一方、図４にＬ４３で示したようにシート面法線に対して大きな角度で光学機能層３２に入射した光は光吸収部３４に吸収され、液晶パネル１５には提供されない。従って、コントラスト低下や色の反転を生じるような不具合を生じる光を吸収することができる。
【００８２】
このような光学シート３０により、導光板２１からの光を効率よく集光し、集光しなかった光は光吸収部で吸収するため、適切な光を効率よく液晶パネルに提供することができ、光の利用効率を大幅に向上させることが可能となる。また、光学シート３０によれば、下偏光板１４を透過する偏光方向の光の当該偏光方向を維持して下偏光板１４に光を提供し、下偏光板１４で吸収される光を少なく抑えることができ、光の利用効率（透過率）を向上させることが可能である。
【００８３】
さらに光路について説明する。上記のように面光源装置２０を出射した光は、液晶パネル１５の下偏光板１４に入射する。下偏光板１４は、入射光のうち、一方の偏光成分を透過させ、その他の偏光成分を吸収する。下偏光板１４を透過した光は、画素毎への電界印加の状態に応じて、選択的に上偏光板１３を透過するようになる。このようにして、液晶パネル１５によって、面光源装置２０からの光を画素毎に選択的に透過させることにより、液晶表示装置の観察者が、映像を観察することができるようになる。その際、映像光は機能性フィルム４０を介して観察者に提供され、映像の質が高められている。
【００８４】
上記した形態では、光学機能層３２は、光透過部３３の短い上底が導光板２１側、長い下底が液晶パネル１５側となる向きとしたが、これを反転した形態としてもよい。すなわち、図５（ａ）に示した形態であり、光透過部の短い上底が液晶パネル側、長い下底が導光板側となる向きとしてもよい。この場合には光の集光作用は有しないが、下偏光板を透過する偏光方向を維持して下偏光板に光を提供し、下偏光板で吸収される光を少なく抑えることができ、光の利用効率（透過率）を向上させることは可能である。
【００８５】
さらに、光学シート３０によれば、スリップ層３５により次のように作用する。通常、面光源装置と液晶パネルとの間は１ｍｍ程度の間隙が設けられて、特に接着等することなく空隙とされている。かかる状態において、従来の光学シートにより例えば熱変動と振動とを同時に付与する試験（複合振動試験）をおこなうと、液晶パネルの下偏光板（面光源装置に対向する側の偏光板）および光学シートに擦り傷が発生することがあった。
これに対して光学シート３０によれば、スリップ層３５の作用により当該擦り傷の発生を防止することができる。
【００８６】
また、スリップ層３５のうち、基材層３１と反対側となる面（すなわち表層となる面）に微小な凹凸（いわゆるマット面）が設けられた場合には、干渉縞やギラツキ（シンチレーション）の発生を防止することができる。スリップ剤の種類によって、スリップ層３５が水分を吸収し易くなる虞があり、下偏光板１４との間に光学的な密着が起こる場合があるからである。
【実施例】
【００８７】
実施例として光学シートの厚み及び曲げ弾性率を変更した４つの光学シートを作製し、熱衝撃試験よって生じる撓みを目視によって評価した。
【００８８】
［光学シートの作成］
（実施例１）
基材層と、基材層の一方の面に積層された光学機能層と、基材層の面のうち、光学機能層が配置された側とは反対側の面に積層されたスリップ層と、光学機能層の面のうち、基材層が配置された側とは反対側の面に積層された保護層と、からなる光学シートを上記に倣って作製した。光学機能層の向きは図４に示したものと同じである。
実施例１に係る光学シートの具体的な形状は次のとおりである。また、実施例１に係る光学シートの厚みは４２５μｍであった。
【００８９】
＜スリップ層＞
・母材：紫外線硬化型ウレタンアクリレート樹脂
・スリップ剤：シリコーン、母材に対して１％未満
・厚み：２５μｍ
＜基材層＞
・材料：ポリカーボネート樹脂
・厚み：２５０μｍ
＜光学機能層＞
・ピッチ：３９μｍ（図４のＰｋ）
・光吸収部上底幅：４μｍ（図４のＷａ）
・光吸収部下底幅：１０μｍ（図４のＷｂ）
・光吸収部の厚み：１０２μｍ（図４のＤｋ）
・土台部の厚み：２３μｍ（図４のＤａ）
・光学機能層の厚み：１２５μｍ
・光透過部の材料及び屈折率：屈折率１．５６の紫外線硬化型ウレタンアクリレート
・光吸収部の材料及び屈折率：屈折率１．４９の紫外線硬化型ウレタンアクリレートにカーボンブラックを含有したアクリルビーズを２５質量％分散
＜保護層＞
・紫外線硬化型ウレタンアクリレート樹脂により厚み２５μｍで形成した。
【００９０】
（実施例２）
基材層と、基材層の一方の面に積層された光学機能層と、光学機能層の面のうち、基材層が配置された側とは反対側の面に接着層を介して積層された第二の基材層と、からなる光学シートを上記に倣って作製した。
実施例２に係る光学シートの具体的な形状は次のとおりである。また、実施例２に係る光学シートの厚みは４００μｍであった。
【００９１】
＜基材層＞
・材料：ポリカーボネート樹脂
・厚み：１３０μｍ
＜光学機能層＞
・ピッチ：３９μｍ（図４のＰｋ）
・光吸収部上底幅：４μｍ（図４のＷａ）
・光吸収部下底幅：１０μｍ（図４のＷｂ）
・光吸収部の厚み：１２０μｍ（図４のＤｋ）
・土台部の厚み：２５μｍ（図４のＤａ）
・光学機能層の厚み：１４５μｍ
・光透過部の材料及び屈折率：屈折率１．５６の紫外線硬化型ウレタンアクリレート
・光吸収部の材料及び屈折率：屈折率１．４９の紫外線硬化型ウレタンアクリレートにカーボンブラックを含有したアクリルビーズを２５質量％分散
＜接着層＞
・材料：紫外線硬化型ウレタンアクリレート樹脂
・厚み：２５μｍ
＜第二の基材層＞
・材料：ポリカーボネート樹脂
・厚み：１００μｍ
【００９２】
（比較例１）
実施例１に係る光学シートからスリップ層を除き、基材層の厚みを１３０μｍに変更した光学シートを作製し、比較例１に係る光学シートとした。比較例１に係る光学シートの厚みは２８０μｍであった。
【００９３】
（比較例２）
実施例１に係る光学シートに対して、基材層の厚みを１３０μｍに変更した光学シートを作製し、比較例２に係る光学シートとした。比較例２に係る光学シートの厚みは３０５μｍであった。
【００９４】
［評価及びその結果］
＜熱衝撃試験＞
以上、実施例１、２及び比較例１、２に係る光学シートを横１６０ｃｍ、縦１０ｃｍのサイズに断裁し、それぞれの光学シートの１辺、３辺、又は４辺を両面テープでガラス板に貼り付け、テープ止めを行った。
図６に、テープ止めを行った光学シートの上面図を示した。そして、後述する熱衝撃試験を行い、それぞれの光学シートの撓みの有無を目視により評価した。表１にその結果を示した。
熱衝撃試験とは、高温状態から低温状態若しくは低温状態から高温状態に遷移するときの温度差を試験体に繰り返し与えて、短時間で温度変化に対する耐性を評価するものである。
本実施例では次のように熱衝撃試験を行った。まず、光学シートのテープ止め部位をＰＥＴ（ポリエチレンテレフタレート樹脂）で押さえ、ガラス板で挟み、そして、テープ止めを行った光学シートのそれぞれの辺を、ガラス板を介して、上下からクリップで挟んで固定した。このときの光学シート（３辺止め）の断面図の例を図７に示した。そして、固定した光学シートを熱衝撃試験装置（エスペック株式会社製、型番ＴＳＡ−１０１Ｓ−Ｗ）に設置し、熱衝撃試験を行った。試験は、−３５℃で１時間、８５℃で１時間の計２時間を１サイクルとして、８４サイクル（１６８時間）を行った。
この熱衝撃試験装置では、光学シートが入った槽と、これとは別の槽を備えており、当該別の槽を試験のための温度条件を満たす状態にしておき、設定した時間になると瞬間的に、別の槽から光学シートが入った槽へ温度条件が満たされた空気が送られるように構成されている。
【００９５】
＜曲げ弾性率の測定試験＞
また、上記とは別に実施例１、実施例２、比較例１、及び比較例２に係る光学シートを横４０ｍｍ、縦２５ｍｍのサイズに断裁し、後述の方法により曲げ弾性率を測定した。表１にその結果を示した。
本実施例では３点曲げ試験により光学シートの曲げ弾性率を測定した。試験装置は株式会社島津製作所製オートグラフＡＧ−５０ｋＮＸＰｌｕｓを使用した。図８に３点曲げ試験における断面概略図を示した。なお、測定時の温度は２３℃であった。
３点曲げ試験とは、図８に示す通り、上部支点及び該上部支点の下側に配置される下部支点１、２の間に光学シートを配置して行うものである。本実施例におけるこれらの支点の位置関係は次のとおりである。すなわち、下部支点１、上部支点、下部支点２はこの順に同一直線上に並んでおり、そして下部支点１から下部支点２までの距離は２０ｍｍであり、上部支点はこれら下部支点１、２の中間に位置している。
このような試験装置に対して、光学シートの重心が上部支点に重なるように光学シートを下部支点１、２の上部に設置し、次いで上部支点が光学シートに接するように上部支点の位置を調整した。
そして、上部支点を１ｍｍ／ｍｉｎの速度で下方に移動させて光学シートを押圧し、このときに測定される光学シートのひずみ及び試験装置に掛かる応力から、ひずみ−応力グラフを作成し、該グラフのうち一定の傾きで変化する領域から光学シートの曲げ弾性率を算出した。結果を表１に示した。
【００９６】
【表１】
2018205640.tif 000003
【００９７】
表１より、実施例１及び実施例２に係る光学シートは、撓みが発生しなかった。一方、比較例１及び比較例２に係る光学シートは、撓みが発生した。
【符号の説明】
【００９８】
１０  映像源ユニット
１５  液晶パネル
２０  面光源装置
２１  導光板
２５  光源
２６  光拡散板
２７  プリズム層
２８  反射型偏光板
３０、１３０、２３０  光学シート
３１  基材層
３２  光学機能層
３３  光透過部
３４  光吸収部
３５  スリップ層
２３１  第二の基材層
【図１】
2018205640.tif 000004
【図２】
2018205640.tif 000005
【図３】
2018205640.tif 000006
【図４】
2018205640.tif 000007
【図５】
2018205640.tif 000008
【図６】
2018205640.tif 000009
【図７】
2018205640.tif 000010
【図８】
2018205640.tif 000011